(57)【要約】【課題】長期暴露後における外観に優れる抗生物活性粒子およびその製造方法を提供すること。【解決手段】抗生物活性粒子は、モノマー成分と抗生物活性化合物とを含有する疎水性溶液を水分散させ、次いで、水分散された疎水性溶液におけるモノマー成分を、高屈折率を有する無機粒子の存在下で、重合させることにより得られる。【選択図】なし【特許請求の範囲】
【請求項１】
ポリマー中に抗生物活性化合物が分散しているポリマー粒子と、
前記ポリマー粒子の表面に存在し、高屈折率を有する無機粒子と
を含有することを特徴とする、抗生物活性粒子。
【請求項２】
モノマー成分と抗生物活性化合物とを含有する疎水性溶液を水分散させ、次いで、水分散された前記疎水性溶液における前記モノマー成分を、高屈折率を有する無機粒子の存在下で、重合させることにより得られることを特徴とする、抗生物活性粒子。
【請求項３】
モノマー成分と抗生物活性化合物とを含有する疎水性溶液を水分散させる工程、および、
水分散された前記疎水性溶液における前記モノマー成分を、高屈折率を有する無機粒子の存在下で、重合させる工程
を備えることを特徴とする、抗生物活性粒子の製造方法。
【発明の詳細な説明】
【技術分野】
【０００１】
本発明は、抗生物活性粒子およびその製造方法に関する。
【背景技術】
【０００２】
従来、殺菌、抗菌、防腐、防藻、防かび、殺虫などの抗生物活性を有する抗生物活性化合物を含有する粒子が知られている。
【０００３】
例えば、３−ヨード−２−プロピニルブチルカルバメート（ＩＰＢＣ）およびメタクリル酸メチルを含有する疎水性溶液を水分散させて、その後、これを懸濁重合して、ＩＰＢＣ含有徐放性粒子の懸濁剤を得ることが提案されている（例えば、下記特許文献１参照。）。
【０００４】
特許文献１で提案される懸濁剤は、乾燥によって、ＩＰＢＣ含有徐放性粒子が白色粉末として得られる。
【先行技術文献】
【特許文献】
【０００５】
【特許文献１】特開２０１１−７９８１６号公報
【発明の概要】
【発明が解決しようとする課題】
【０００６】
しかし、特許文献１に記載の白色のＩＰＢＣ含有徐放性粒子では、高温下あるいは紫外線下に長期間暴露すると、ＩＰＢＣが黄変し易い場合がある。そのため、ＩＰＢＣ含有徐放性粒子を配合した製品が黄色に着色して、優れた外観を得られない場合がある。
【０００７】
本発明の目的は、長期暴露後における外観に優れる抗生物活性粒子およびその製造方法を提供することにある。
【課題を解決するための手段】
【０００８】
本発明者らは、上記目的の抗生物活性粒子およびその製造方法について鋭意検討したところ、モノマー成分と抗生物活性化合物とを含有する疎水性溶液を水分散させ、次いで、水分散された疎水性溶液におけるモノマー成分を、高屈折率を有する無機粒子の存在下で、重合させることにより、変色を抑制できるという知見を見出し、さらに研究を進めた結果、本発明を完成するに至った。
【０００９】
すなわち、本発明は、
（１）  ポリマー中に抗生物活性化合物が分散しているポリマー粒子と、前記ポリマー粒子の表面に存在し、高屈折率を有する無機粒子とを含有することを特徴とする、抗生物活性粒子、
（２）  モノマー成分と抗生物活性化合物とを含有する疎水性溶液を水分散させ、次いで、水分散された前記疎水性溶液における前記モノマー成分を、高屈折率を有する無機粒子の存在下で、重合させることにより得られることを特徴とする、抗生物活性粒子、
（３）  モノマー成分と抗生物活性化合物とを含有する疎水性溶液を水分散させる工程、および、水分散された前記疎水性溶液における前記モノマー成分を、高屈折率を有する無機粒子の存在下で、重合させる工程を備えることを特徴とする、抗生物活性粒子の製造方法
である。
【発明の効果】
【００１０】
本発明の抗生物活性粒子では、たとえ、抗生物活性粒子が、長期間、高温下あるいは紫外線の暴露により、抗生物活性化合物が着色しても、ポリマー粒子の表面に存在する高屈折率の無機粒子により、可視光を反射して、抗生物活性化合物に分散されるポリマー粒子の着色を隠蔽することができる。
【００１１】
そのため、抗生物活性粒子全体の変色を抑制することができ、長期保存後における抗生物活性粒子の外観に優れる。
【００１２】
従って、本発明の抗生物活性粒子を配合した製品は、長期間優れた外観を維持することができる。
【発明を実施するための形態】
【００１３】
本発明の抗生物活性粒子は、ポリマー粒子と、ポリマー粒子の表面に存在する無機粒子とを含有する。
【００１４】
ポリマー粒子は、略球形状をなし、ポリマーと、ポリマー中に分散している抗生物活性化合物とを含有する。
【００１５】
本発明において、抗生物活性化合物がポリマー中に分散している状態とは、抗生物活性化合物がポリマーと相溶している状態、および／または、二相分離構造（海島構造）のように、抗生物活性化合物がポリマー中に均一または不均一に存在している状態を含む。
【００１６】
ポリマーは、例えば、モノマー成分を重合することにより生成される。
【００１７】
モノマー成分は、例えば、重合性炭素−炭素二重結合を少なくとも１つ分子内に有する重合性ビニルモノマーを含有する。
【００１８】
重合性ビニルモノマーとしては、例えば、（メタ）アクリル酸エステル系モノマー、（メタ）アクリル酸系モノマー、芳香族系ビニルモノマー、ビニルエステル系モノマー、マレイン酸エステル系モノマー、ハロゲン化ビニルモノマー、窒素含有ビニルモノマーなどが挙げられる。
【００１９】
（メタ）アクリル酸エステル系モノマーは、メタクリル酸エステルおよび／アクリル酸エステルであって、具体的には、例えば、（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸オクチル、（メタ）アクリル酸ノニル、（メタ）アクリル酸デシル、（メタ）アクリル酸ドデシル、（メタ）アクリル酸ヘキサデシル、（メタ）アクリル酸オクタデシルなどのアルキル部分が炭素数１〜２０の直鎖または分岐の脂肪族基である（メタ）アクリル酸アルキルエステル、例えば、（メタ）アクリル酸シクロペンチル、（メタ）アクリル酸シクロヘキシル、（メタ）アクリル酸シクロヘプチルなどのアルキル部分が炭素数３〜２０の環状脂肪族基である（メタ）アクリル酸シクロアルキルエステルなどが挙げられる。
【００２０】
また、（メタ）アクリル酸エステル系モノマーとして、上記したモノマーにおいてアルキル部分の水素原子をヒドロキシル基で置換した、炭素数２〜１０のヒドロキシアルキル部分を有するヒドロキシル基含有（メタ）アクリル酸アルキルエステルなども挙げられ、具体的には、例えば、（メタ）アクリル酸２−ヒドロキシエチル、（メタ）アクリル酸３−ヒドロキシプロピル、（メタ）アクリル酸４−ヒドロキシブチル、（メタ）アクリル酸６−ヒドロキシヘキシルなどが挙げられる。
【００２１】
（メタ）アクリル酸エステル系モノマーとして、好ましくは、アルキル部分が炭素数１〜６（好ましくは、炭素数１〜３または炭素数４〜６）の直鎖または分岐の脂肪族基である（メタ）アクリル酸アルキルエステルが挙げられる。
【００２２】
（メタ）アクリル酸系モノマーとしては、例えば、メタクリル酸、アクリル酸などが挙げられる。
【００２３】
芳香族系ビニルモノマーとしては、例えば、スチレン、ビニルトルエン、α−メチルスチレン、クロロスチレンなどが挙げられる。
【００２４】
ビニルエステル系モノマーとしては、例えば、酢酸ビニル、プロピオン酸ビニルなどが挙げられる。
【００２５】
マレイン酸エステル系モノマーとしては、例えば、マレイン酸ジメチル、マレイン酸ジエチル、マレイン酸ジブチルなどが挙げられる。
【００２６】
ハロゲン化ビニルモノマーとしては、例えば、塩化ビニル、フッ化ビニルなどが挙げられる。また、ハロゲン化ビニルモノマーとして、ハロゲン化ビニリデンモノマーも挙げられ、具体的には、塩化ビニリデン、フッ化ビニリデンなどが挙げられる。
【００２７】
窒素含有ビニルモノマーとしては、例えば、（メタ）アクリロニトリル、Ｎ−フェニルマレイミド、ビニルピリジンなどが挙げられる。
【００２８】
上記したモノマー成分のうち、例えば、抗生物活性化合物に対する相溶性が強く、抗生物活性化合物を溶解（相溶）することのできる抗生物活性化合物相溶性モノマー（以下、単に相溶性モノマーという場合がある。）が選択される。
【００２９】
これら相溶性モノマーは、単独使用または２種以上併用することができる。
【００３０】
相溶性モノマーとしては、好ましくは、（メタ）アクリル酸エステル系モノマーの単独使用が挙げられる。
【００３１】
相溶性モノマーは、後述する重合温度（加熱温度）において、抗生物活性化合物と相溶するように、選択される。
【００３２】
また、モノマー成分は、架橋性モノマーを相溶性モノマーとして含むこともできる。
【００３３】
架橋性モノマーは、抗生物活性化合物の徐放性（後述）を調節するために、必要により配合され、例えば、エチレングリコールジ（メタ）クリレート、ジエチレングリコールジ（メタ）アクリレートなどのモノまたはポリエチレングリコールジ（メタ）アクリレート、例えば、１，３−プロパンジオールジ（メタ）アクリレート、１，４−ブタンジオールジ（メタ）アクリレート、１，５−ペンタンジオールジ（メタ）アクリレートなどのアルカンジオールジ（メタ）アクリレート、例えば、トリメチロールプロパントリ（メタ）アクリレート、ペンタエリスリトールテトラ（メタ）アクリレートなどのアルカンポリオールポリ（メタ）アクリレート、例えば、アリル（メタ）メタクリレート、トリアリル（イソ）シアヌレートなどのアリル系モノマー、例えば、ジビニルベンゼンなどのジビニル系モノマーなどが挙げられる。好ましくは、モノまたはポリエチレングリコールジ（メタ）アクリレートが挙げられる。
【００３４】
架橋性モノマーは、架橋性モノマーを含むモノマー成分（重合性ビニルモノマー）と抗生物活性化合物との相溶性を確保すべく、架橋性モノマーを除く相溶性モノマーの分子構造と類似する分子構造を有するモノマーが選択され、具体的には、架橋性モノマーを除く相溶性モノマーが（メタ）アクリル酸エステル系モノマーを含む場合には、架橋性モノマーとしてモノまたはポリエチレングリコールジ（メタ）アクリレートが選択される。
【００３５】
架橋性モノマーの配合割合は、架橋性モノマーを除く相溶性モノマー１００質量部に対して、例えば、１〜１００質量部、好ましくは、５〜９０質量部、さらに好ましくは、１０〜８０質量部である。
【００３６】
また、抗生物活性化合物がヨウ素系化合物（後述）である場合には、着色を抑制するのに効果的なエポキシ基を含むエポキシ基含有重合性ビニルモノマーを併用することにより、さらにポリマー粒子の着色を抑制することができる。
【００３７】
エポキシ基含有重合性ビニルモノマーとしては、例えば、エポキシ基含有（メタ）アクリル酸エステル系モノマー、エポキシ基含有エーテル系モノマーなどが挙げられる。
【００３８】
エポキシ基含有（メタ）アクリル酸エステル系モノマーは、例えば、エポキシ基を含有するメタクリル酸エステルおよび／またはアクリル酸エステルであって、具体的には、（メタ）アクリル酸グリシジル、ヒドロキシブチルアクリレートグリシジルエーテル、（メタ）アクリル酸２−メチルオキシラニルメチルなどが挙げられる。
【００３９】
エポキシ基含有エーテル系モノマーとしては、例えば、ビニルグリシジルエーテル、アリルグリシジルエーテル、イソプロペニルグリシジルエーテル、４−ビニルシクロヘキシルグリシジルエーテルなどの直鎖、分岐または環式のエポキシ基含有脂肪族系エーテルモノマー、例えば、３−ビニルベンジルグリシジルエーテル、４−ビニルベンジルグリシジルエーテルなどのエポキシ基含有芳香族系エーテルモノマーなどが挙げられる。これらエポキシ基含有モノマーは、単独使用または２種以上併用することができる。
【００４０】
エポキシ基含有重合性ビニルモノマーの配合割合は、モノマー成分の総量１００質量部に対して、例えば、３０質量部未満、好ましくは、２０質量部以下であり、例えば、１質量部以上、好ましくは、３質量部以上である。
【００４１】
重合性ビニルモノマーは、実質的に疎水性であって、具体的には、例えば、水に対する室温における溶解度が極めて小さく、より具体的には、室温における溶解度が、例えば、１０質量部／水１００質量部以下、好ましくは、８質量部／水１００質量部以下である。
【００４２】
抗生物活性化合物は、例えば、ポリマーと相互作用できる官能部分を少なくとも２つ有している。
【００４３】
このような官能部分としては、例えば、カルボニル基、ニトロ基、アミノ基、シアノ基、リン酸エステル基、カルボキシル基、エーテル基などの極性官能基、例えば、カルボキシレート結合、フォスフェート結合、尿素結合、炭素−ハロゲン結合などの極性基を含む極性結合、例えば、ベンゼン環、さらには、トリアジン環、イミダゾール環、イソチアゾリン環などの共役ヘテロ環などの共役環状部分などが挙げられる。
【００４４】
抗生物活性化合物の分子量は、例えば、２００〜６００、好ましくは、２００〜５００である。
【００４５】
抗生物活性化合物の分子量が上記範囲を超える場合には、抗生物活性化合物のポリマーに対する相溶性が低下する場合がある。一方、抗生物活性化合物の分子量が上記範囲に満たない場合には、懸濁重合（後述）中に、抗生物活性化合物が水相に残存してしまい、重合後に、かかる抗生物活性化合物が析出して、懸濁液が固化する場合がある。
【００４６】
また、抗生物活性化合物の融点は、例えば、１００℃以下であり、好ましくは、９０℃以下、さらに好ましくは、８０℃以下である。抗生物活性化合物の融点が上記範囲を超える場合には、抗生物活性化合物がポリマー粒子外に析出する場合がある。
【００４７】
具体的には、抗生物活性化合物は、殺菌、抗菌、防腐、防藻、防かび、殺虫などの抗生物活性を有する、殺菌剤、抗菌剤、防腐剤、防藻剤、防かび剤、殺虫剤（例えば、ピリプロキシフェンなど）、除草剤（例えば、ピラクロニル、ペンディメタリン、インダノファンなど）、誘引剤、忌避剤（例えば、ディートなど）および殺鼠剤などから選択される。これら抗生物活性を有する化合物としては、例えば、ヨウ素系化合物、トリアゾール系化合物、カルバモイルイミダゾール系化合物、ジチオール系化合物、イソチアゾリン系化合物、ニトロアルコール系化合物、パラオキシ安息香酸エステルなどの殺菌防腐防藻防かび剤、例えば、ピレスロイド系化合物、ネオニコチノイド系化合物、有機塩素系化合物、有機リン系化合物、カーバメート系化合物、アルコキシアミン系化合物、オキサジアジン系化合物などの防蟻剤（殺蟻剤）などが挙げられる。
【００４８】
ヨウ素系化合物としては、例えば、３−ヨード−２−プロピニルブチルカルバメート（ＩＰＢＣ）、１−［［（３−ヨード−２−プロピニル）オキシ］メトキシ］−４−メトキシベンゼン、３−ブロモ−２，３−ジヨード−２−プロペニルエチルカーボネートなどが挙げられる。
【００４９】
トリアゾール系化合物としては、例えば、１−［２−（２，４−ジクロロフェニル）−４−ｎ−プロピル−１，３−ジオキソラン−２−イルメチル］−１Ｈ−１，２，４−トリアゾール（プロピコナゾール）、ビス（４−フルオロフェニル）メチル（１Ｈ−１，２，４−トリアゾール−１−イルメチルシラン）（別称：フルシラゾール、１−［［ビス（４−フルオロフェニル）メチルシリル］メチル］−１Ｈ−１，２，４−トリアゾール）などが挙げられる。
【００５０】
カルバモイルイミダゾール系化合物としては、例えば、Ｎ−プロピル−Ｎ−［２−（２，４，６−トリクロロ−フェノキシ）エチル］イミダゾール−１−カルボキサミド（プロクロラズ）などが挙げられる。
【００５１】
ジチオール系化合物としては、例えば、４，５−ジクロロ−１，２−ジチオール−３−オンなどが挙げられる。
【００５２】
イソチアゾリン系化合物としては、例えば、２−ｎ−オクチル−４−イソチアゾリン−３−オン（ＯＩＴ）、５，６−ジクロロ−２−ｎ−オクチル−４−イソチアゾリン−３−オン（ＤＣＯＩＴ）、５−クロロ−２−メチル−４−イソチアゾリン−３−オン（Ｃｌ−ＭＩＴ）などが挙げられる。
【００５３】
ニトロアルコール系化合物としては、例えば、２，２−ジブロモ−２−ニトロ−１−エタノール（ＤＢＮＥ）などが挙げられる。
【００５４】
パラオキシ安息香酸エステルとしては、例えば、パラオキシ安息香酸ブチル、パラオキシ安息香酸プロピルなどが挙げられる。
【００５５】
ピレスロイド系化合物としては、例えば、シロバナムシヨケギクより得られるピレトリン、シネリン、ジャスモリンなどが挙げられ、例えば、これらから誘導されるアレスリン、ビフェントリン、アクリナトリン、アルファシペルメトリン、トラロメトリン、シフルトリン（（ＲＳ）−α−シアノ−４−フルオロ−３−フェノキシベンジル＝（１ＲＳ，３ＲＳ）−（１ＲＳ，３ＲＳ）−３−（２，２−ジクロロビニル）−２，２−メチルシクロプロパンカルボキシラート）、シフェノトリン、プラレトリン、エトフェンプロックス、シラフルオフェン、フェンバレレートなども挙げられる。
【００５６】
ネオニコチノイド系化合物としては、例えば、（Ｅ）−Ｎ１−［（６−クロロ−３−ピリジル）メチル］−Ｎ２−シアノ−Ｎ１−メチルアセトアミジン（アセタミプリド）などが挙げられる。
【００５７】
有機塩素系化合物としては、例えば、ケルセンなどが挙げられる。
【００５８】
有機リン系化合物としては、例えば、ホキシム、ピリダフェンチオン、フェニトロチオン、テトラクロルビンホス、ジクロフェンチオン、プロペタンホスなどが挙げられる。
【００５９】
カーバメート系化合物としては、例えば、フェノブカルブ、プロポクスルなどが挙げられる。
【００６０】
アルコキシアミン系化合物としては、例えば、３−ラウリルオキシプロピリアミンなどが挙げられる。
【００６１】
オキサジアジン系化合物としては、例えば、インドキサカルブなどが挙げられる。
【００６２】
抗生物活性化合物として、好ましくは、ヨウ素系化合物、より好ましくは、ＩＰＢＣ
が挙げられる。
【００６３】
抗生物活性化合物は、例えば、実質的に疎水性であって、具体的には、例えば、水に対する室温（２０〜３０℃、より具体的には、２５℃）における溶解度が極めて小さく、より具体的には、例えば、室温の溶解度が、質量基準で、１質量部／水１００質量部（１００００ｐｐｍ）以下、好ましくは、０．５質量部／水１００質量部（５０００ｐｐｍ）以下、さらに好ましくは、０．１質量部／水１００質量部（１０００ｐｐｍ）以下である。
【００６４】
抗生物活性化合物の水に対する溶解度が、上記した範囲を超える場合には、モノマー成分を懸濁重合するときに、抗生物活性化合物がポリマー粒子外（つまり、水相）へ漏出し易く、懸濁重合後に、水相に溶解していた抗生物活性化合物が析出するので、抗生物活性化合物が分散するポリマー粒子を形成することが困難となる場合がある。
【００６５】
これら抗生物活性化合物は、単独使用または２種以上併用することができる。
【００６６】
なお、疎水性溶液の調製において、Ｈａｎｓｅｎで定義され、ｖａｎ  Ｋｒｅｖｅｌｅｎ  ａｎｄ  Ｈｏｆｔｙｚｅｒ法で算出される溶解度パラメータδの双極子間力項δｐ，ｐｏｌｙｍｅｒが、例えば、５〜７［（Ｊ／ｃｍ３）１／２］であり、溶解度パラメータδの水素結合力項δｈ，ｐｏｌｙｍｅｒが、例えば、８〜１０［（Ｊ／ｃｍ３）１／２］であるポリマーを生成するモノマー成分と、溶解度パラメータδの双極子間力項δｐ，ｃｏｍｐｏｕｎｄが、例えば、２〜８［（Ｊ／ｃｍ３）１／２］であり、溶解度パラメータδの水素結合力項δｈ，ｃｏｍｐｏｕｎｄが、例えば、５．５〜９．５［（Ｊ／ｃｍ３）１／２］である抗生物活性化合物との組合せが選択される。
【００６７】
なお、各項δ（δｐおよびδｈ）の添字ｐｏｌｙｍｅｒおよびｃｏｍｐｏｕｎｄは、ポリマーおよび抗生物活性化合物をそれぞれ示す。
【００６８】
ポリマーにおける双極子間力項δｐ，ｐｏｌｙｍｅｒおよび水素結合力項δｈ，ｐｏｌｙｍｅｒと、抗生物活性化合物における双極子間力項δｐ，ｃｏｍｐｏｕｎｄおよび水素結合力項δｈ，ｃｏｍｐｏｕｎｄとについては、例えば、特開２０１１−７９８１６号公報などに詳細に説明されており、その記載に従って算出される。
【００６９】
また、ポリマー粒子の２５℃における密度は、例えば、１．０〜１．２ｇ／ｃｍ３である。なお、ポリマー粒子の密度は、粒子間に形成される隙間（空隙）を除いた真密度（理論密度）である。後述する無機粒子の密度も上記と同義である。
【００７０】
無機粒子は、少なくともポリマー粒子の表面に存在している。また、無機粒子は、好ましくは、ポリマー粒子の表面を被覆するように、少なくとも１層をなすように、存在する。
【００７１】
無機粒子は、高屈折率を有しており、具体的には、屈折率が、例えば、１．５以上、好ましくは、２．０以上、より好ましくは、２．５以上であり、また、例えば、３．０以下でもある。無機粒子の屈折率は、例えば、エリプソメータを用いるエリプソメトリーによって求められる。無機粒子の屈折率が上記下限未満であると、十分な隠蔽効果を得ることができない場合がある。
【００７２】
無機粒子を形成する無機物としては、例えば、酸化チタン（二酸化チタン、チタニア、ＴｉＯ２）、酸化亜鉛（亜鉛華、一酸化亜鉛、ＺｎＯ）、酸化アルミニウム（アルミナ、Ａｌ２Ｏ３）、酸化ジルコニウム（ＺｒＯ２）、酸化タンタル（Ｔａ２Ｏ５）、酸化ニオブ（Ｎｂ２Ｏ５）、酸化ハフニウム（ＨｆＯ２）、酸化セリウム（ＣｅＯ２）、チタン酸ランタン（ＬａＴｉＯ３）、チタン酸鉛（ＰｂＴｉＯ３）などの酸化金属、例えば、合成雲母、硫化バリウム（ＢａＳ）が挙げられる。好ましくは、酸化金属、より好ましくは、酸化チタン（屈折率２．５〜２．７）、酸化亜鉛（屈折率２．０）が挙げられ、さらに好ましくは、より高い屈折率を得る観点から、酸化チタンが挙げられる。
【００７３】
無機粒子の結晶系は、特に限定されず、例えば、無機粒子が酸化チタン粒子である場合には、ルチル（屈折率２．７）、ブルッカイト（屈折率２．６）、アナターゼ（屈折率２．５）などが挙げられ、好ましくは、光触媒活性が低いという観点から、ルチルが挙げられる。
【００７４】
無機粒子の形状は、特に限定されず、例えば、球形状、針形状、板形状、不定形状（塊状）などが挙げられる。好ましくは、板形状または不定形状である。
【００７５】
無機粒子の最大長さの平均値（球形状である場合には、平均粒子径）は、例えば、０．０１〜１０μｍ、好ましくは、０．１〜１μｍ、より好ましくは、０．２〜０．５μｍである。無機粒子の最大長さの平均値が上記した範囲内であれば、無機粒子による隠蔽効果をより一層向上させることができる。
【００７６】
また、無機粒子の２５℃における密度は、例えば、１．５〜７．５、好ましくは、２．０〜６．０である。無機粒子の密度は、例えば、ＪＩＳＫ５１０１−１１−１に記載されるピクノメータを用いるピクノメータ法によって求められる。
【００７７】
無機粒子は、市販品を用いることができ、具体的には、ＪＲシリーズ（酸化チタン、テイカ社製）、ＭＴシリーズ（酸化チタン、テイカ社製）、ＪＡシリーズ（酸化チタン、テイカ社製）、ＰＦＣシリーズ（酸化チタン、石原産業社製）、ＵＴシリーズ（酸化チタン、石原産業社製）、ＴＴＯシリーズ（酸化チタン、石原産業社製）などが挙げられる。
【００７８】
また、無機粒子が、酸化金属粒子である場合には、無機粒子に、例えば、アルミニウム、亜鉛、ジルコニウムなどの金属、例えば、ケイ素、例えば、ポリエーテル、脂肪酸などの有機物、例えば、シランカップリング剤などの表面処理剤によって、表面処理することもできる。
【００７９】
なお、アルミニウム、亜鉛、ジルコニウムなどの金属、ケイ素、および／または、ポリエーテル、脂肪酸などの有機物によって表面処理された酸化金属粒子は、市販品を用いることができ、具体的には、ＪＲ３０１（Ａｌ表面処理品）、ＪＲ４０３（Ａｌ・Ｓｉ表面処理品）、ＪＲ４０５（Ａｌ表面処理品）、ＪＲ６００Ａ（Ａｌ表面処理品）、ＪＲ６０５（Ａｌ表面処理品）、ＪＲ６００Ｅ（Ａｌ表面処理品）、ＪＲ６０３（Ａｌ・Ｚｒ表面処理品）、ＪＲ８０５（Ａｌ・Ｓｉ表面処理品）、ＪＲ８０６（Ａｌ・Ｓｉ表面処理品）、ＪＲ７０１（Ａｌ・Ｓｉ・Ｚｎ表面処理品）、ＪＲＮＣ（Ａｌ・Ｓｉ・Ｚｎ表面処理品）、ＪＲ８００（Ａｌ・Ｓｉ表面処理品）、ＭＴ５００ＳＡ（Ａｌ・Ｓｉ表面処理品）（以上テイカ社製）、ＵＴ７７１（Ａｌ・Ｚｒ・有機物表面処理品）、ＰＦＣ１０７（Ａｌ・Ｓｉ・有機物表面処理品）、ＴＴＯ−５５Ｂ（Ａｌ表面処理品）（以上石原産業製）などが用いられる。
【００８０】
シランカップリング剤としては、例えば、アルコキシ基およびアルキル基を少なくとも含有する、アルコキシ基／アルキル基併有ケイ素化合物が挙げられる。
【００８１】
アルコキシ基は、水相中で加水分解されて水酸基となり、酸化金属粒子と化学結合を生じる。アルキル基は、酸化金属粒子の表面を疎水化して、酸化金属粒子が疎水性液粒子へ吸着し易くする役割を果たす。
【００８２】
アルコキシ基としては、例えば、メトキシ、エトキシ、プロポキシ、ブトキシなどが挙げられる。
【００８３】
アルキル基としては、例えば、メチル、エチル、プロピル、ブチル、ヘキシルなどの非置換アルキル基や、さらには、水素原子がフッ素原子などのハロゲン原子により置換された、ハロゲン原子置換アルキル基（具体的には、トリフルオロプロピルなど）など挙げられる。
【００８４】
アルコキシ基／アルキル基併有ケイ素化合物としては、例えば、メチルトリメトキシシラン、ヘキシルトリメトキシシラン、トリフルオロプロピルトリメトキシシランなどのモノアルキルトリアルコキシシラン、例えば、ジメチルジメトキシシラン、ジメチルジエトキシシラン、ジヘキシルジメトキシシラン、ビス（トリフルオロプロピル）ジメトキシシランなどのジアルキルジアルコキシシランが挙げられる。好ましくは、モノアルキルトリアルコキシシランが挙げられる。
【００８５】
また、シランカップリング剤としては、上記のアルキル基に代えて、反応性官能基を少なくとも併有するアルコキシ基／反応性官能基併有ケイ素化合物も挙げられる。
【００８６】
反応性官能基としては、例えば、（メタ）アクリロイル基、ビニル基、エポキシ基などを含むものが挙げられる。
【００８７】
反応性官能基が（メタ）アクリロイル基および／またはビニル基を含む場合は、酸化金属粒子の表面を疎水化して、酸化金属粒子が疎水性液粒子へ吸着し易くするとともに、疎水性粒子中のモノマー成分と共重合して、ポリマー粒子を酸化金属粒子と化学結合させることができる。
【００８８】
反応性官能基が（メタ）アクリロイル基および／またはビニル基を含むアルコキシ基／反応性官能基併有ケイ素化合物としては、例えば、３−（メタ）アクリロキシプロピルメチルジメトキシシラン、３−（メタ）アクリロキシプロピルトリメトキシシラン、３−（メタ）アクリロキシプロピルメチルジエトキシシラン、３−（メタ）アクリロキシプロピルトリエトキシシランなどの（メタ）アクリロイル基／アルコキシ基併有ケイ素化合物、例えば、ビニルトリメトキシシラン、ビニルトリエトキシシランなどのビニル基／アルコキシ基併有ケイ素化合物が挙げられる。
【００８９】
反応性官能基がエポキシ基を含むアルコキシ基／反応性官能基併有ケイ素化合物としては、例えば、２−（３，４−エポキシシクロヘキシル）エチルトリメトキシシラン、３−グリシドキシプロピルメチルジメトキシシラン、３−グリシドキシプロピルトリメトキシシラン、３−グリシドキシプロピルメチルジエトキシシラン、３−グリシドキシプロピルトリエトキシシランなどのエポキシ基／アルコキシ基併有ケイ素化合物が挙げられる。
【００９０】
シランカップリング剤として、好ましくは、アルコキシ基／反応性官能基併有ケイ素化合物、より好ましくは、ビニル基／アルコキシ基含有ケイ素化合物、さらに好ましくは、ビニルトリメトキシシランが挙げられる。
【００９１】
無機粒子が酸化金属粒子である場合において、無機粒子をシランカップリング剤によって表面処理するには、例えば、先ず、水相中に、シランカップリング剤を配合する。その後、シランカップリング剤中のアルコキシシランが加水分解されて、シラノール基となって水相に溶解し、均一溶液となるまで撹拌を行う。アルコキシシランの加水分解速度は、温度が高いほど、速いので、加温して行ってもよい。加熱温度は、例えば、３０〜８０℃、好ましくは、４０〜６０℃である。また、アルコキシシランの加水分解は水素イオンにより、加速されるので、酢酸、塩酸などの酸を添加して行ってもよい。酸の添加量は、水素イオン濃度、すなわち、ｐＨとして、例えば、２〜６、好ましくは、３〜５である。また、アルコキシシランの加水分解速度は、アルコキシ基の炭素数が多いほど、遅い。温度、ｐＨ、アルコキシ基の炭素数により加水分解時間は、大きく変化するので、均一な溶液状態となったことを確認することにより、加水分解が終了したこととする。
【００９２】
次いで、加水分解されたシランカップリング剤水溶液中へ、撹拌しながら、無機粒子（酸化金属粒子）を配合する。無機粒子は水相中で表面に水酸基を生成し、シランカップリング剤のシラノール基と水素結合することにより相互作用を発現する。すなわち、無機粒子の表面がシランカップリング剤処理されたこととなる。無機粒子を配合してから、シランカップリング処理終了までの時間は、例えば、１〜１００分間、好ましくは、５〜６０分間である。これによって、シランカップリング剤で表面処理された無機粒子（金属酸化物粒子）が水に分散する、無機粒子水分散液（酸化金属粒子水分散液）が調製される。
【００９３】
水は、無機粒子１００質量部に対して、例えば、２００〜１０００質量部、好ましくは、４００〜８００質量部となるように、配合される。
【００９４】
シランカップリング剤の配合割合は、無機粒子１００質量部に対して、例えば、０．０１〜５質量部、好ましくは、０．１〜２質量部である。
【００９５】
その後、必要に応じて、その後、無機粒子水分散液中の水を留去すると、シランカップリング剤で表面処理された酸化金属を粉末状態として取りだすことができる。この粉末は上記した水素結合を形成する複数のヒドロキシル基が脱水されて、無機粒子の金属原子とケイ素原子とが、酸素原子を介して共有結合した、シランカップリング剤表面処理無機粒子（シランカップリング剤表面処理酸化金属粒子）からなる。この粉末は、無機粒子が酸化金属粒子である場合には、再度、水中に懸濁することができるが、金属原子、酸素原子、ケイ素原子の共有結合はそのまま維持されていると考えられる。
【００９６】
そして、本発明の抗生物活性粒子の製造方法は、モノマー成分と抗生物活性化合物とを含有する疎水性溶液を水分散させる工程、および、水分散された疎水性溶液におけるモノマー成分を、上記した無機粒子の存在下で、重合させる工程を備える。
【００９７】
疎水性溶液を水分散させる工程では、まず、モノマー成分と抗生物活性化合物とを含有する疎水性溶液を調製する。
【００９８】
疎水性溶液は、抗生物活性化合物がモノマー成分に溶解した疎水性の溶液である。
【００９９】
具体的には、モノマー成分および抗生物活性化合物を配合し、溶剤（ヘキサン、トルエン、酢酸エチルなどの疎水性の有機溶剤）を配合することなく、均一に攪拌することにより、疎水性溶液を調製する。
【０１００】
抗生物活性化合物の配合割合は、疎水性溶液に対して、例えば、５〜６０質量％、好ましくは、１０〜５０質量％である。また、モノマー成分の配合割合は、疎水性溶液に対して、例えば、４０〜９５質量％、好ましくは、５０〜９０質量％である。
【０１０１】
また、疎水性溶液には、油溶性重合開始剤をモノマー成分とともに配合する。
【０１０２】
油溶性重合開始剤としては、例えば、ジラウロイルパーオキシド（１０時間半減温度Ｔ１／２：６１．６℃）、１，１，３，３−テトラメチルブチルパーオキシ−２−エチルヘキサノエート（１０時間半減温度Ｔ１／２：６５．３℃）、ｔ−ヘキシルパーオキシ−２−エチルヘキサノエート（１０時間半減温度Ｔ１／２：６９．９℃）、ジイソプロピルパーオキシジカーボネート（１０時間半減温度Ｔ１／２：４０．５℃）、ベンゾイルパーオキシド（１０時間半減温度Ｔ１／２：７３．６℃）などの有機過酸化物、例えば、２，２’−アゾビスイソブチロニトリル（１０時間半減温度Ｔ１／２：６０℃）、２，２’−アゾビス（２，４−ジメチルバレロニトリル）（１０時間半減温度Ｔ１／２：５１℃）、２，２’−アゾビス（２−メチルブチロニトリル）（１０時間半減温度Ｔ１／２：６７℃）などのアゾ化合物などが挙げられる。好ましくは、有機過酸化物が挙げられる。
【０１０３】
油溶性重合開始剤の１０時間半減期温度Ｔ１／２は、例えば、４０〜９０℃、好ましくは、５０〜８０℃である。油溶性重合開始剤の１０時間半減期温度Ｔ１／２は、任意の温度数点における濃度半減時間をプロットして得られたグラフの１０時間値の温度とされる。
【０１０４】
油溶性重合開始剤の配合割合は、モノマー成分１００質量部に対して、例えば、０．０１〜２質量部、好ましくは、０．１〜１質量部である。
【０１０５】
疎水性溶液を水分散させる工程では、次の３通りのものを調製して行うことができる。すなわち、
（１）疎水性溶液、および、無機粒子が水分散された無機粒子水分散液、
（２）疎水性溶液、および、無機粒子が水分散された無機粒子水分散液、ならびに、分散剤および／または界面活性剤を配合した水、
（３）疎水性溶液と、分散剤および／または界面活性剤とを配合した水。
【０１０６】
（１）の場合は、無機粒子のみで水分散液を安定化させており、この状態で重合を行うとピッカリング（懸濁）重合である。
【０１０７】
一方、（３）の場合は、後で述べるように、無機粒子が水分散された無機粒子水分散液を重合進行中に重合系へ添加する。
【０１０８】
好ましくは、（１）の疎水性溶液を、無機粒子水分散液に加える。
【０１０９】
あるいは、無機粒子水分散液として、例えば、シランカップリング剤による表面処理により調製された酸化金属粒子水分散液をそのまま用いることができる。
【０１１０】
一方、シランカップリング剤により表面処理され、粉状に調製された酸化金属粒子を、再度、水に分散（再分散）させて調製された無機粒子水分散液を用いることもできる。また、再分散時には、粉状の無機粒子を、水が、粉状の金属酸化物粒子１００質量部に対して、例えば、２００〜１０００質量部、好ましくは、４００〜８００質量部となるように、水分散させる。
【０１１１】
無機粒子水分散液の配合割合は、疎水性溶液１００質量部に対して、例えば、１００〜１０００質量部、好ましくは、１５０〜５００質量部である。
【０１１２】
また、無機粒子の配合割合は、疎水性溶液１００質量部に対して、例えば、１〜２００質量部、好ましくは、１０〜１００質量部でもある。例えば、球形状の無機粒子を、球形状のポリマー粒子の表面を被覆するように、１層で存在させる場合には、近似的に、ポリマー粒子の質量の、無機粒子の質量に対する比は、下記式（Ａ）で与えられる。
ポリマー粒子の質量／無機粒子の質量＝（ｒ１×ｄ１）／（４×ｒ２×ｄ２）  （Ａ）
ｒ１：ポリマー粒子の半径
ｄ１：ポリマー粒子の密度（２５℃）
ｒ２：無機粒子の半径
ｄ２：無機粒子の密度（２５℃）
具体的には、例えば、平均粒子径２０μｍで密度１．０ｇ／ｃｍ３のポリマー粒子１００ｇの表面に、平均粒子径０．０３μｍで密度４．０ｇ／ｃｍ３の球形状の酸化チタンによって１層で被覆させるのに必要な酸化チタンの質量部数は、２．４ｇであり、また、平均粒子径２０μｍで密度１．０ｇ／ｃｍ３のポリマー粒子１００ｇの表面に、平均粒子径０．３μｍで密度４．０ｇ／ｃｍ３の球形状の酸化チタンによって１層で被覆させるのに必要な酸化チタンの質量部数は、２４ｇである。従って、これらの質量部数を目安に無機粒子の配合量を選べばよい。
【０１１３】
また、疎水性溶液の水分散において、必要により、分散剤および／または界面活性剤を、無機粒子水分散液に、配合する。好ましくは、界面活性剤を、水分散液に配合する。
【０１１４】
分散剤は、重合中に、疎水性溶液粒子の界面を安定化して、重合安定性を向上させるために必要により配合され、具体的には、例えば、ポリビニルアルコール、ポリビニルピロリドン、ゼラチン、アラビアゴム、ヒドロキシエチルセルロース、ヒドロキシプロピルセルロース、カルボキシメチルセルロース、カチオン化澱粉、ポリアクリル酸およびそのナトリウム塩、スチレンマレイン酸コポリマーおよびそのナトリウム塩などの水溶性ポリマー、例えば、第三リン酸カルシウム、コロイダルシリカ、モンモリロナイト、炭酸マグネシウムなどの無機分散剤（上記した無機粒子を除く）などが挙げられる。分散剤のうち、好ましくは、無機分散剤、さらに好ましくは、第三リン酸カルシウムが挙げられる。
【０１１５】
分散剤は、疎水性溶液１００質量部に対して、例えば、０．１〜２０質量部、好ましくは、０．１〜１５質量部となるように、水分散液に配合する。
【０１１６】
界面活性剤は、重合中に、疎水性溶液からなる水分散粒子の凝集を有効に防止して、重合安定性を向上させるために必要により配合され、具体的には、例えば、ドデシルベンゼンスルホン酸ナトリウム、ラウリル硫酸ナトリウム、ジ−２−エチルヘキシルスルホコハク酸ナトリウム、ドデシルジフェニルエーテルジスルホン酸ナトリウム、ノニルジフェニルエーテルスルホン酸ナトリウム、ナフタレンスルホン酸ホルムアルデヒド縮合物ナトリウム塩、ジアルキルスルホコハク酸ナトリウム、ポリオキシエチレンリン酸エステルアンモニウム塩などのアニオン系界面活性剤、例えば、ポリオキシエチレンラウリルエーテル、ポリオキシエチレンノニルフェニルエーテル、ポリオキシエチレンモノステアレート、ポリオキシエチレンソルビタンモノオレート、ポリオキシエチレンポリオキシプロピレンブロックコポリマーなどのノニオン系界面活性剤などが挙げられる。好ましくは、ノニオン系界面活性剤が挙げられる。
【０１１７】
界面活性剤は、疎水性溶液１００質量部に対して、例えば、０．０００１〜１．０質量部、好ましくは、０．００１〜０．１質量部となるように、水分散液に配合する。
【０１１８】
疎水性溶液の水分散（懸濁）では、例えば、ホモミキサー、超音波ホモジナイザー、加圧式ホモジナイザー、マイルダー、多孔膜圧入分散機などの分散機が用いられ、好ましくは、ホモミキサーが用いられる。
【０１１９】
上記した水分散によって、疎水性溶液は、水中で、例えば、平均粒子径（メジアン径）１μｍ〜１ｍｍ、好ましくは、平均粒子径２μｍ〜１００μｍの水分散粒子を生成する。
【０１２０】
なお、分散剤および／または界面活性剤は、酸化金属粒子が、シランカップリング剤による表面処理によって酸化金属粒子水分散液として調製される場合には、例えば、かかる酸化金属粒子水分散液の調製において、酸化金属粒子の水（シランカップリング剤を含有する水）への配合後において、酸化金属粒子水分散液に配合する。
【０１２１】
疎水性溶液を水分散させる工程では、無機粒子は、疎水性溶液と水相との間の界面に存在する。これによって、次に説明する懸濁重合が安定化する。
【０１２２】
そして、水相中に分散した疎水性溶液粒子中のモノマー成分が、無機粒子の存在下で、重合する。詳しくは、疎水性溶液と水相との界面に存在する無機粒子の内側において、モノマー成分が重合する。
【０１２３】
また、モノマー成分は、水相中に分散した、平均粒子径１μｍ〜１ｍｍの疎水性溶液粒子（懸濁粒子）の構成成分として調製されて重合することから、かかる重合形態は、懸濁重合となる。
【０１２４】
そして、懸濁重合を実施するには、まず、疎水性溶液の水分散液を、油溶性重合開始剤の１０時間半減期温度Ｔ１／２より、例えば、１〜３０℃、好ましくは、５〜２０℃高い温度に昇温する。
【０１２５】
具体的には、疎水性溶液の水分散液を、例えば、３０〜１００℃、好ましくは、４０〜８０℃、さらに好ましくは、５０〜７０℃に昇温する。
【０１２６】
そして、昇温中の水分散液では、油溶性重合開始剤が熱分解することにより、懸濁重合が開始する。
【０１２７】
懸濁重合が開始する温度（開始温度）Ｔｉは、例えば、上記した油溶性重合開始剤の１０時間半減温度Ｔ１／２と下記式（１）の関係にある。
【０１２８】
Ｔ１／２−１０≦Ｔｉ≦Ｔ１／２＋１０            （１）
（式中、Ｔｉは、懸濁重合の開始温度、Ｔ１／２は、油溶性重合開始剤の１０時間半減温度を示す。）
懸濁重合の重合時間は、例えば、１時間以上、好ましくは、３時間以上、さらに好ましくは、４時間以上であり、通常、１０時間以下である。
【０１２９】
懸濁重合が進行するにつれて、生成するポリマーと抗生物活性化合物との相溶性、および反応速度により、抗生物活性化合物が完全に相溶する場合、ミクロ相分離を起こして海二相分離構造（海島構造）を呈する場合など、多様なモルフォロジーを呈する。好ましくは、完全相溶を呈する。
【０１３０】
また、モノマー成分は、懸濁重合中の重合温度において、抗生物活性化合物の融点が重合温度以下で、かつ、ポリマー成分および抗生物活性化合物が上記した溶解度パラメータ（δｐ，ｐｏｌｙｍｅｒ、δｈ，ｐｏｌｙｍｅｒ、δｐ，ｃｏｍｐｏｕｎｄおよびδｈ，ｃｏｍｐｏｕｎｄ）の範囲であれば、モノマー成分から生成するポリマーと抗生物活性化合物とが相溶する。そのため、懸濁重合中に相分離が生じにくく、ポリマー（反応途中のポリマー）に抗生物活性化合物が溶解し、あるいは、ポリマー（反応途中のポリマー）が抗生物活性化合物に対して膨潤した状態で反応が進行し、均一相が形成されたポリマー粒子を生成する。
【０１３１】
一方、無機粒子は、疎水性溶液と水相との間の界面に存在するので、ポリマー粒子中に実質的に取り込まれることなく、ポリマー粒子の表面に存在する。
【０１３２】
抗生物活性粒子の平均粒子径（メジアン径）は、例えば、１μｍ〜１ｍｍ、好ましくは、２μｍ〜１００μｍである。
【０１３３】
上記した重合によって、ポリマー中に抗生物活性化合物が分散しているポリマー粒子と、ポリマー粒子の表面に存在する無機粒子とを含有する抗生物活性粒子が懸濁された懸濁液を得ることができる。
【０１３４】
そして、抗生物活性粒子を含む懸濁液に、必要により、例えば、増粘剤、凍結防止剤、防腐剤、微生物増殖抑制剤、比重調節剤などの公知の添加剤を適宜の割合で配合する。
【０１３５】
このようにして得られた抗生物活性粒子は、そのままの状態（懸濁液）、つまり、懸濁剤（乳濁液）として用いてもよく、また、濾過および／または遠心分離などによって固液分離した後に、例えば、粉剤または粒剤などの公知の剤型に製剤化して用いることもできる。また、懸濁液（乳濁液）をそのまま噴霧乾燥または風乾して、粉剤または粒剤などの剤型に製剤化することもできる。
【０１３６】
また、抗生物活性粒子を粉剤または粒剤などに製剤化する場合において、上記した乾燥または風乾によって、無機粒子の表面において、シランカップリング剤によるケイ素原子との水素結合が脱水により酸素原子を介する化学結合となることから、無機粒子とケイ素原子との結合力が向上する。つまり、ポリマー粒子と無機粒子との結合力が向上する。
【０１３７】
懸濁剤における固形分濃度（抗生物活性粒子の濃度）は、例えば、１〜５０質量％、好ましくは、５〜４０質量％である。
【０１３８】
懸濁剤における抗生物活性化合物の濃度は、例えば、０．５〜４０質量％、好ましくは、１〜２５質量％である。
【０１３９】
本発明の抗生物活性粒子では、たとえ、抗生物活性粒子、さらには、それを配合した、塗料、成形品、シーリング材などの製品が、長期間、高温下あるいは紫外線の暴露により、抗生物活性化合物が着色しても、ポリマー粒子の表面に存在する高屈折率の無機粒子により、可視光を反射して、抗生物活性化合物に分散されるポリマー粒子の着色を隠蔽することができる。
【０１４０】
そのため、抗生物活性粒子全体の変色を抑制することができ、長期保存後における抗生物活性粒子の外観に優れる。
【０１４１】
従って、本発明の抗生物活性粒子を配合した、塗料、成形品、シーリング材などの製品は、長期間優れた外観を維持することができる。
【０１４２】
このような抗生物活性粒子は、ポリマー中に、抗生物活性化合物が分散しているので、徐放性を有し、抗生物活性持続効果を発現することができる徐放性粒子として調製される。なお、徐放性とは、ポリマー粒子内に分散する抗生物活性化合物を緩徐に放出できる性質である。
【０１４３】
また、上記した説明では、疎水性溶液を無機粒子水分散液に水分散させて調製した分散液を、重合しているが、水分散された疎水性溶液を、少なくとも無機粒子の存在下で重合すればよく、例えば、疎水性溶液を、無機粒子を含まない水に水分散させて水分散液を調製し、これを重合し、その重合途中において、無機粒子あるいは無機粒子水分散液を、重合途中の水分散液に配合することもできる。
【０１４４】
この場合において、無機粒子あるいは無機粒子水分散液を、例えば、モノマー成分の重合率（転化率）が、例えば、３０〜７０質量％、好ましくは、４０〜６０質量％のときに、重合途中の水分散液に配合する。重合率は、例えば、ガスクロマトグラフィにより測定される。
【実施例】
【０１４５】
以下に、実施例および比較例を示し、本発明をさらに具体的に説明するが、本発明は、何らそれらに限定されない。
【０１４６】
また、各実施例および各比較例で用いる略号の詳細を以下に記載する。
ＩＰＢＣ：商品名「ファンギトロール４００」、３−ヨード−２−プロピニルブチルカルバメート、分子量２８１、融点：６０℃、水への溶解度：１５０ｐｐｍ、溶解度パラメータδの双極子間力項δｐ，ｃｏｍｐｏｕｎｄ：３．２３［（Ｊ／ｃｍ３）１／２］、溶解度パラメータδの水素結合力項δｈ，ｃｏｍｐｏｕｎｄ：７．８３［（Ｊ／ｃｍ３）１／２］、インターナショナル・スペシャリティ・プロダクツ社製
メタクリル酸メチル：商品名「アクリエステルＭ」（「アクリエステル」は登録商標）、水への溶解度：１．６質量％、モノマー単位としての溶解度パラメータδの双極子間力項δｐ，ｍｏｎｏｍｅｒ  ｕｎｉｔ：６．６９［（Ｊ／ｃｍ３）１／２］、モノマー単位としての溶解度パラメータδの水素結合力項δｈ，ｍｏｎｏｍｅｒ  ｕｎｉｔ：９．７８［（Ｊ／ｃｍ３）１／２］、三菱レイヨン社製
エチレングリコールジメタクリレート：商品名「ライトエステルＥＧ」（ライトエステルは登録商標）、水への溶解度：５．３７ｐｐｍ、モノマー単位としての溶解度パラメータδの双極子間力項δｐ，ｍｏｎｏｍｅｒ  ｕｎｉｔ：５．３７［（Ｊ／ｃｍ３）１／２］、モノマー単位としての溶解度パラメータδの水素結合力項δｈ，ｍｏｎｏｍｅｒ  ｕｎｉｔ：１０．４２［（Ｊ／ｃｍ３）１／２］、共栄社化学社製
ジラウロイルパーオキシド：商品名「パーロイルＬ」（「パーロイル」は登録商標）、油溶性重合開始剤、１０時間半減温度Ｔ１／２：６１．６℃、日油社製
プライサーフＡ２１０Ｇ：商品名（プライサーフは登録商標）、ポリオキシエチレンリン酸エステルアンモニウム塩、アニオン系界面活性剤、第一工業製薬社製
酸化チタン（ＪＲ８０５）：商品名「ＪＲ８０５」、結晶系：ルチル、球形状、平均粒子径：０．２９μｍ、表面処理、Ａｌ・Ｓｉ、テイカ社製
酸化チタン（ＵＴ７７１）：商品名「ＵＴ７７１」、結晶系：ルチル、球形状、平均粒子径：０．２５μｍ、表面処理、Ａｌ・Ｚｒ・有機物、石原産業社製
酸化チタン（ＭＴ５００ＳＡ）：商品名「ＭＴ５００ＳＡ」、結晶系：ルチル、球形状、平均粒子径：０．０３５μｍ、表面処理、Ａｌ・Ｓｉ、テイカ社製
酸化チタン（ＪＲ１０００）：商品名「ＪＲ１０００」、平均粒子径：１μｍ、結晶系：ルチル、テイカ社製
酸化チタン（ＰＦＣ１０７）：商品名「ＰＦＣ１０７」、平均粒子径：０．２５μｍ、表面処理、Ａｌ・Ｓｉ、有機物、結晶系：ルチル、石原産業社製
酸化チタン（ＴＴＯ−５５Ｂ）：商品名「ＴＴＯ−５５Ｂ」、平均粒子径：０．０３μｍ、表面処理、Ａｌ、結晶系：ルチル、石原産業社製
ＴＣＰ−１０Ｕ：商品名、第三リン酸カルシウム、［Ｃａ３（ＰＯ４）２］・Ｃａ（ＯＨ）２の１０％懸濁液、松尾薬品産業社製
ＫＢＭ−１００３：商品名、シランカップリング剤、ビニルトリメトキシシラン、ビニル基／アルコキシ基併用ケイ素化合物、信越シリコーン社製
ＫＢＭ−５１０３：商品名、３−アクリロキシプロピルトリメトキシシラン、シランカップリング剤、アクリルロイル基／アルコキシ基併有ケイ素化合物、信越シリコーン社製
ＫＢＭ−４０３：商品名、３−グリシドキシプロピルトリメトキシシラン、シランカップリング剤、エポキシ基／アルコキシ基併有ケイ素化合物、信越シリコーン社製
ＫＢＭ−５０３：商品名、３−メタクリロキシプロピルトリメトキシシラン、アクリルロイル基／アルコキシ基併有ケイ素化合物、信越シリコーン社製
ＫＢＭ−１３：商品名、メチルトリメトキシシラン、シランカップリング剤、アルコキシ基／アルキル基併有ケイ素化合物、信越シリコーン社製
ＫＢＥ−２２：商品名、ジメチルジエトキシシラン、シランカップリング剤、アルコキシ基／アルキル基併有ケイ素化合物、信越シリコーン社製
ＫＢＭ−３０６３：商品名、（ヘキシルトリメトキシシラン）、シランカップリング剤、アルコキシ基／アルキル基併有ケイ素化合物、信越シリコーン社製
ＫＢＭ−７１０３：商品名、（トリフルオロプロピルトリメトキシシラン）、シランカップリング剤、アルコキシ基／アルキル基併有ケイ素化合物、信越シリコーン社製
実施例１
まず、５００ｍＬのビーカー（１）に、イオン交換水２３３．０ｇを仕込んだ。その中に酸化チタン粒子（ＪＲ８０５）４８．０ｇをスターラーで撹拌しながら添加した。その後、さらにプライサーフＡ２１０Ｇの５％水溶液１．０ｇを添加し、酸化チタン水分散液を調製した。
【０１４７】
別途、２００ｍＬのビーカー（２）に、ＩＰＢＣ２５．０ｇ、メタクリル酸メチル５２．５ｇ、エチレングリコールジメタクリレート２２．５ｇおよびジラウロイルパーオキシド０．５ｇを仕込み、室温で均一に攪拌することにより、疎水性溶液を調製した。
【０１４８】
５００ｍＬのビーカー（１）において、酸化チタン水分散液を、Ｔ．Ｋ．ホモミキサーＭＡＲＫ２．５型（プライミクス社製）により、３０００ｒｐｍで攪拌しながら、疎水性溶液を連続的に加えた後、３０００ｒｐｍで５分間攪拌することにより、疎水性溶液を水分散させて、懸濁液を調製した。
【０１４９】
その後、懸濁液を、攪拌器、還流冷却器、温度計および窒素導入管を装備した５００ｍＬ４頸コルベンに移し、窒素気流下、２００ｒｐｍで攪拌しながら昇温して、懸濁重合を実施した。
【０１５０】
懸濁重合は、６５℃到達時点を重合開始とし、その後、７０±２℃で６時間、連続して実施した。
【０１５１】
その後、反応後の懸濁液を３０℃以下に冷却することにより、ＩＰＢＣが分散しているポリマー粒子と、ポリマー粒子の表面に存在する酸化チタン粒子とを含有する、平均粒子径１７μｍのＩＰＢＣ含有徐放性粒子の懸濁液を得た。
【０１５２】
実施例２
酸化チタンの種類をＵＴ７７１（石原産業社製）に変更した以外は、実施例１と同様に重合を行い、平均粒子径１８μｍのＩＰＢＣ含有徐放性粒子の懸濁液を得た。
【０１５３】
実施例３
まず、５００ｍＬのビーカー（１）に、酢酸（ｐＨ調整剤）によりｐＨ４．０に調整したイオン交換水２３２．８ｇを仕込んだ。
【０１５４】
次いで、５００ｍＬのビーカー（１）にシランカップリング剤としてＫＢＭ−５１０３（３−アクリロキシプロピルトリメトキシシラン）０．９６ｇをスターラーにて、室温で攪拌しながら滴下し、液が透明になるまで攪拌を継続した。次いで、液が透明になった時点で酸化チタン粒子（ＪＲ８０５）４８．０ｇを添加し、さらに３０分間攪拌を継続した。その後、さらにプライサーフＡ２１０Ｇの５％水溶液１ｇを添加し、酸化チタン水分散液を調製した。これによって、酸化チタン粒子をシランカップリング剤で表面処理した。つまり、酸化チタン粒子の表面のヒドロキシル基とシランカップリング剤のシラノール基との水素結合に基づく相互作用が発現した。
【０１５５】
別途、２００ｍＬのビーカー（２）に、ＩＰＢＣ２５．０ｇ、メタクリル酸メチル５２．５ｇ、エチレングリコールジメタクリレート２２．５ｇおよびジラウロイルパーオキシド０．５ｇを仕込み、室温で均一に攪拌することにより、疎水性溶液を調製した。
【０１５６】
５００ｍＬのビーカー（１）において、酸化チタン水分散液を、Ｔ．Ｋ．ホモミキサーＭＡＲＫ２．５型（プライミクス社製）により、回転数５０００ｒｐｍで５分間、水分散させた。
【０１５７】
続いて、酸化チタン水分散液を３０００ｒｐｍで攪拌しながら、疎水性溶液を連続的に加えた後、３０００ｒｐｍで５分間攪拌することにより、疎水性溶液を水分散させて、懸濁液を調製した。
【０１５８】
その後、懸濁液を、攪拌器、還流冷却器、温度計および窒素導入管を装備した５００ｍＬ４頸コルベンに移し、窒素気流下、２００ｒｐｍで攪拌しながら昇温して、懸濁重合を実施した。
【０１５９】
懸濁重合は、６５℃到達時点を重合開始とし、その後、７０±２℃で６時間、連続して実施した。
【０１６０】
その後、反応後の懸濁液を３０℃以下に冷却することにより、ＩＰＢＣが分散しているポリマー粒子と、ポリマー粒子の表面に存在する酸化チタン粒子とを含有する、平均粒子径１９μｍのＩＰＢＣ含有徐放性粒子の懸濁液を得た。
【０１６１】
実施例４
シランカップリング剤の滴下量を０．２４ｇに変更した以外は、実施例３と同様に重合を行い、平均粒子径２６μｍのＩＰＢＣ含有徐放性粒子の懸濁液を得た。
【０１６２】
実施例５
シランカップリング剤の滴下量を０．０４８ｇに変更した以外は、実施例３と同様に重合を行い、平均粒子径２２μｍのＩＰＢＣ含有徐放性粒子の懸濁液を得た。
【０１６３】
実施例６
シランカップリング剤の種類をＫＢＭ−１００３（ビニルトリメトキシシラン）に変更し、滴下量を０．２４ｇに変更した以外は、実施例３と同様に重合を行い、平均粒子径１８μｍのＩＰＢＣ含有徐放性粒子の懸濁液を得た。
【０１６４】
実施例７
シランカップリング剤の種類をＫＢＭ−４０３（３−グリシドキシプロピルトリメトキシシラン）に変更し、滴下量を０．２４ｇに変更した以外は、実施例３と同様に重合を行い、平均粒子径２２μｍのＩＰＢＣ含有徐放性粒子の懸濁液を得た。
【０１６５】
実施例８
シランカップリング剤の種類をＫＢＭ−５０３（３−メタクリロキシプロピルトリメトキシシラン）に変更し、滴下量を０．２４ｇに変更した以外は、実施例３と同様に重合を行い、平均粒子径１９μｍのＩＰＢＣ含有徐放性粒子の懸濁液を得た。
【０１６６】
実施例９
シランカップリング剤の種類をＫＢＭ−１３（メチルトリメトキシシラン）に変更し、滴下量を０．２４ｇに変更した以外は、実施例３と同様に重合を行い、平均粒子径１７μｍのＩＰＢＣ含有徐放性粒子の懸濁液を得た。
【０１６７】
実施例１０
シランカップリング剤の種類をＫＢＥ−２２（ジメチルジエトキシシラン）に変更し、滴下量を０．２４ｇに変更した以外は、実施例３と同様に重合を行い、平均粒子径２２μｍのＩＰＢＣ含有徐放性粒子の懸濁液を得た。
【０１６８】
実施例１１
シランカップリング剤の種類をＫＢＭ−３０６３（ヘキシルトリメトキシシラン）に変更し、滴下量を０．２４ｇに変更した以外は、実施例３と同様に重合を行い、平均粒子径２４μｍのＩＰＢＣ含有徐放性粒子の懸濁液を得た。
【０１６９】
実施例１２
シランカップリング剤の種類をＫＢＭ−７１０３（トリフルオロプロピルトリメトキシシラン）に変更し、滴下量を０．２４ｇに変更した以外は、実施例３と同様に重合を行い、平均粒子径２４μｍのＩＰＢＣ含有徐放性粒子の懸濁液を得た。
【０１７０】
実施例１３
（シランカップリング剤表面処理酸化チタンの調製）：まず、５００ｍＬのビーカー（１）に、酢酸（ｐＨ調整剤）によりｐＨ４．０に調整したイオン交換水４３２．０ｇを仕込んだ。次いで、５００ｍＬのビーカー（１）にシランカップリング剤ＫＢＭ−５１０３（３−アクリロキシプロピルトリメトキシシラン）０．２４ｇをスターラーにて、室温で攪拌しながら滴下し、液が透明になるまで攪拌を継続した。次いで、液が透明になった時点で酸化チタン粒子（ＪＲ８０５）４８．０ｇを添加し、さらに３０分間攪拌を継続し、酸化チタン水分散液を得た。得られた酸化チタン水分散液を遠心分離（１５０００ｒｐｍ×５分間）により固液分離を行い、固体部分のみを回収し、６０℃で乾燥させた。これを乳鉢で粉砕し、シランカップリング剤表面処理酸化チタンを得た。乾燥により、シランカップリング剤と酸化チタンの結合（具体的には、共有結合）は、実施例３の結合（水素結合）よりもより強固な結合となっている。
（重合）：まず、５００ｍＬのビーカー（２）に、イオン交換水２３２．８ｇ、プライサーフＡ２１０Ｇの５％水溶液１．０ｇ、上記で調製したシランカップリング剤表面処理酸化チタン４８．０ｇを添加し、酸化チタン水分散液を調製した。
【０１７１】
別途、２００ｍＬのビーカー（３）に、ＩＰＢＣ２５．０ｇ、メタクリル酸メチル５２．５ｇ、エチレングリコールジメタクリレート２２．５ｇおよびジラウロイルパーオキシド０．５ｇを仕込み、室温で均一に攪拌することにより、疎水性溶液を調製した。
【０１７２】
５００ｍＬのビーカー（２）において、酸化チタン水分散液を、Ｔ．Ｋ．ホモミキサーＭＡＲＫ２．５型（プライミクス社製）により、回転数５０００ｒｐｍで５分間、水分散させた。
【０１７３】
続いて、酸化チタン水分散液を３０００ｒｐｍで攪拌しながら、疎水性溶液を連続的に加えた後、３０００ｒｐｍで５分間攪拌することにより、疎水性溶液を水分散させて、懸濁液を調製した。
【０１７４】
その後、懸濁液を、攪拌器、還流冷却器、温度計および窒素導入管を装備した５００ｍＬ４頸コルベンに移し、窒素気流下、２００ｒｐｍで攪拌しながら昇温して、懸濁重合を実施した。
【０１７５】
懸濁重合は、６５℃到達時点を重合開始とし、その後、７０±２℃で６時間、連続して実施した。
【０１７６】
その後、反応後の懸濁液を３０℃以下に冷却することにより、ＩＰＢＣが分散しているポリマー粒子と、ポリマー粒子の表面に存在する酸化チタン粒子とを含有する、平均粒子径１９μｍのＩＰＢＣ含有徐放性粒子の懸濁液を得た。
【０１７７】
実施例１４
シランカップリング剤の滴下量を０．０４８ｇに変更した以外は、実施例１３と同様に重合を行い、平均粒子径２０μｍのＩＰＢＣ含有徐放性粒子の懸濁液を得た。
【０１７８】
実施例１５
まず、５００ｍＬのビーカー（１）に、酢酸（ｐＨ調整剤）によりｐＨ４．０に調整したイオン交換水１９２．８ｇを仕込んだ。
【０１７９】
次いで、５００ｍＬのビーカー（１）にシランカップリング剤ＫＢＭ−５１０３（３−アクリロキシプロピルトリメトキシシラン）０．２４ｇをスターラーにて、室温で攪拌しながら滴下し、液が透明になるまで攪拌を継続した。次いで、液が透明になった時点で酸化チタン粒子（ＪＲ８０５）４８．０ｇを添加し、さらに３０分間攪拌を継続した。これによって、酸化チタン粒子をシランカップリング剤で表面処理した。
【０１８０】
その後、さらにリン酸カルシウム１０％水分散液（ＴＣＰ−１０Ｕ）４０．０ｇ、プライサーフＡ２１０Ｇの５％水溶液１．０ｇを添加し、酸化チタン水分散液を調製した。これによって、酸化チタン粒子をシランカップリング剤で表面処理した。
【０１８１】
これ以降の操作は実施例４と同様に重合を行い、平均粒子径１８μｍのＩＰＢＣ含有徐放性粒子の懸濁液を得た。
【０１８２】
実施例１６
（シランカップリング剤表面処理酸化チタンの調製）：実施例１３と同様の処理を行い、シランカップリング剤表面処理酸化チタンを得た。
（重合）：まず、５００ｍＬのビーカー（１）に、イオン交換水２６０．８２ｇ、プライサーフＡ２１０Ｇの５％水溶液０．２０ｇ、リン酸カルシウム１０％水分散液（ＴＣＰ−１０Ｕ）４０．０ｇ、上記で調製したシランカップリング剤表面処理酸化チタン４８．０ｇを添加し、酸化チタン水分散液を調製した。
【０１８３】
別途、２００ｍＬのビーカー（２）に、ＩＰＢＣ２５．０ｇ、メタクリル酸メチル５２．５ｇ、エチレングリコールジメタクリレート２２．５ｇおよびジラウロイルパーオキシド０．５ｇを仕込み、室温で均一に攪拌することにより、疎水性溶液を調製した。
５００ｍＬのビーカー（２）において、酸化チタン水分散液を、Ｔ．Ｋ．ホモミキサーＭＡＲＫ２．５型（プライミクス社製）により、回転数５０００ｒｐｍで５分間、水分散させた。  
続いて、５００ｍＬのビーカー（１）において、酸化チタン水分散液を、Ｔ．Ｋ．ホモミキサーＭＡＲＫ２．５型（プライミクス社製）により、回転数３０００ｒｐｍで攪拌しながら、疎水性溶液を連続的に加えた後、３０００ｒｐｍで５分間攪拌することにより、疎水性溶液を水分散させて、懸濁液を調製した。
【０１８４】
その後、懸濁液を、攪拌器、還流冷却器、温度計および窒素導入管を装備した５００ｍＬ４頸コルベンに移し、窒素気流下、２００ｒｐｍで攪拌しながら昇温して、懸濁重合を実施した。
【０１８５】
懸濁重合は、６５℃到達時点を重合開始とし、その後、７０±２℃で６時間、連続して実施した。
【０１８６】
その後、反応後の懸濁液を３０℃以下に冷却することにより、ＩＰＢＣが分散しているポリマー粒子と、ポリマー粒子の表面に存在する酸化チタン粒子とを含有する、平均粒子径１８μｍのＩＰＢＣ含有徐放性粒子の懸濁液を得た。
【０１８７】
実施例１７
シランカップリング剤の滴下量を０．４８ｇに変更した以外は、実施例１６と同様に重合を行い、平均粒子径１９μｍのＩＰＢＣ含有徐放性粒子の懸濁液を得た。
【０１８８】
実施例１８
シランカップリング剤の種類をＫＢＭ−１００３（ビニルトリメトキシシラン）に変更し、滴下量を０．４８ｇに変更した以外は、実施例１６と同様に重合を行い、平均粒子径１８μｍのＩＰＢＣ含有徐放性粒子の懸濁液を得た。
【０１８９】
実施例１９
シランカップリング剤の種類をＫＢＥ−２２（ジメチルジエトキシシラン）に変更し、滴下量を０．４８ｇに変更した以外は、実施例１６と同様に重合を行い、平均粒子径１８μｍのＩＰＢＣ含有徐放性粒子の懸濁液を得た。
【０１９０】
実施例２０
シランカップリング剤表面処理酸化チタンの添加量を２４．０ｇに変更した以外は、実施例１７と同様に重合を行い、平均粒子径２７μｍのＩＰＢＣ含有徐放性粒子の懸濁液を得た。
【０１９１】
実施例２１
酸化チタンの種類をＭＴ５００ＳＡに変更し、シランカップリング剤表面処理酸化チタンの添加量を２４．０ｇに変更した以外は実施例１７と同様に重合を行い、平均粒子径２１μｍのＩＰＢＣ含有徐放性粒子の懸濁液を得た。
【０１９２】
実施例２２
酸化チタンの種類をＪＲ１０００に変更し、シランカップリング剤表面処理酸化チタンの添加量を１０．０ｇに変更した以外は、実施例１７と同様に重合を行い、平均粒子径２８μｍのＩＰＢＣ含有徐放性粒子の懸濁液を得た。
【０１９３】
実施例２３
酸化チタンの種類をＰＦＣ−１０７に変更し、シランカップリング剤の種類をＫＢＭ−５０３（３−メタクリロキシプロピルトリメトキシシラン）に変更し、その滴下量を０．４８ｇに変更し、シランカップリング剤表面処理酸化チタンの添加量を１０．０ｇに変更した以外は、実施例１５と同様に重合を行い、平均粒子径２１μｍのＩＰＢＣ含有徐放性粒子の懸濁液を得た。
【０１９４】
実施例２４
（シランカップリング剤処理酸化チタンスラリーの調製）：２００ｍＬのビーカー（１）に、酢酸（ｐＨ調整剤）によりｐＨ４．０に調整したイオン交換水６０．０ｇを仕込んだ。次いで、２００ｍＬのビーカー（１）にシランカップリング剤ＫＢＭ−５０３（３−メタクリロキシプロピルトリメトキシシラン）０．１ｇをスターラーにて、室温で攪拌しながら滴下し、液が透明になるまで攪拌を継続した。次いで、液が透明になった時点で酸化チタン粒子（ＰＦＣ１０７）１０．０ｇを添加し、さらに３０分間攪拌を継続した。これによってシランカップリング剤処理酸化チタンスラリーを得た。
（重合）：まず、５００ｍＬのビーカー（２）に、イオン交換水１８９．２ｇ、プライサーフＡ２１０Ｇの５％水溶液０．２ｇおよびリン酸カルシウム１０％水分散液（ＴＣＰ−１０Ｕ）４０．０ｇを添加し、水相を調製した。
【０１９５】
別途、２００ｍＬのビーカー（３）に、ＩＰＢＣ２５．０ｇ、メタクリル酸メチル５２．５ｇ、エチレングリコールジメタクリレート２２．５ｇおよびジラウロイルパーオキシド０．５ｇを仕込み、室温で均一に攪拌することにより、疎水性溶液を調製した。
【０１９６】
水相を３０００ｒｐｍで攪拌しながら、疎水性溶液を連続的に加えた後、３０００ｒｐｍで５分間攪拌することにより、疎水性溶液を水分散させて、懸濁液を調製した。
【０１９７】
その後、懸濁液を、攪拌器、還流冷却器、温度計および窒素導入管を装備した５００ｍＬ４頸コルベンに移し、窒素気流下、２００ｒｐｍで攪拌しながら昇温して、懸濁重合を実施した。
【０１９８】
懸濁重合は、６５℃到達時点を重合開始とし、その後、７０±２℃で６時間、連続して実施した。反応開始から１時間経過時点でシランカップリング剤処理酸化チタンスラリーを添加した。
【０１９９】
その後、反応後の懸濁液を３０℃以下に冷却することにより、ＩＰＢＣが分散しているポリマー粒子と、ポリマー粒子の表面に存在する酸化チタン粒子とを含有する、平均粒子径２０μｍのＩＰＢＣ含有徐放性粒子の懸濁液を得た。
【０２００】
実施例２５
シランカップリング剤処理酸化チタンスラリーを重合開始３時間目に添加した以外は、実施例２４と同様に重合を行い、平均粒子径２０μｍのＩＰＢＣ含有徐放性粒子の懸濁液を得た。
【０２０１】
実施例２６
酸化チタンの添加量を１００．０ｇに変更した以外は、実施例１と同様に重合を行い、平均粒子径１９μｍのＩＰＢＣ含有徐放性粒子の懸濁液を得た。
【０２０２】
実施例２７
酸化チタンの添加量を１０．０ｇに変更した以外は、実施例１と同様に重合を行い、平均粒子径２４μｍのＩＰＢＣ含有徐放性粒子の懸濁液を得た。
【０２０３】
実施例２８
酸化チタンの種類をＴＴＯ−５５Ｂ（平均粒子径：０．０３μｍ）に変更した以外は、実施例１と同様に重合を行い、平均粒子径１６μｍのＩＰＢＣ含有徐放性粒子の懸濁液を得た。
【０２０４】
比較例１
まず、５００ｍＬのビーカー（１）に、イオン交換水１７４．９ｇ、リン酸カルシウム１０％水分散液６４．０ｇ、プライサーフＡ−２１０Ｇの５％水溶液０．３ｇを仕込み、水相を調製した。
【０２０５】
別途、２００ｍＬのビーカー（２）に、ＩＰＢＣ２５．０ｇ、メタクリル酸メチル５２．５ｇ、エチレングリコールジメタクリレート２２．５ｇおよびジラウロイルパーオキシド０．５ｇを仕込み、室温で均一に攪拌することにより、疎水性溶液を調製した。
【０２０６】
５００ｍＬのビーカー（１）において、水相を、Ｔ．Ｋ．ホモミキサーＭＡＲＫ２．５型（プライミクス社製）により、３５００ｒｐｍで攪拌しながら、疎水性溶液を連続的に加えた後、３５００ｒｐｍで５分間攪拌することにより、疎水性溶液を水分散させて、懸濁液を調製した。
【０２０７】
その後、懸濁液を、攪拌器、還流冷却器、温度計および窒素導入管を装備した５００ｍＬ４頸コルベンに移し、窒素気流下、２００ｒｐｍで攪拌しながら昇温して、懸濁重合を実施した。
【０２０８】
懸濁重合は、６５℃到達時点を重合開始とし、その後、７０±２℃で６時間、連続して実施した。
【０２０９】
その後、反応後の懸濁液を３０℃以下に冷却することにより、平均粒子径１８μｍのＩＰＢＣ含有徐放性粒子の懸濁液を得た。
【０２１０】
（評価試験方法）
＜変色試験＞
イオン交換水７５４．５ｇ、オロタン７３１ＳＤの２５質量％水溶液４０２．４ｇ、ぺレックスＳＳ−Ｌ４７．２ｇ、ノプコＤＦ−１２２  ３７６．６ｇ、タイペークＵＴ−７７１  １２４．８ｇ、ウルトラゾールＡ−２０（アクリル・スチレン共重合系エマルジョン、アイカ工業社製）  ７８７８．４ｇ、メトローズ６０ＳＨ−１００００の１重量％水溶液８５０．８ｇを配合し、白色水性エマルジョン塗料を調製した。その白色水性エマルジョン塗料に、実施例１〜１８および比較例１の懸濁液のそれぞれを、ＩＰＢＣ含有割合が１０００ｐｐｍとなるように添加し、ディスパーにて撹拌することで評価用塗料を調製した。
【０２１１】
また、上記白色水性エマルジョン塗料に、ＩＰＢＣをスラリーで１０００ｐｐｍとなるように、かつ、酸化チタン（ＪＲ８０５）を実施例１と同量となるように、添加したものを比較例２の評価用塗料として調製した。
【０２１２】
コントロールには上記白色水性エマルジョン塗料にＩＰＢＣをスラリーで１０００ｐｐｍとなるように添加したものを使用した。
【０２１３】
評価用塗料およびコントロールをアルミ板（ＪＩＳ  Ａ  １０５０Ｐ、２０ｍｍ×２０ｍｍ）にバーコーターを用いて塗布して塗膜を形成した。これを４０℃で１晩乾燥させたものを評価用塗膜とし、ブラックライト下に一定期間曝露した。
【０２１４】
一定期間曝露した試験片を、測色計を用いてｂ値を測定した。また、未曝露の試験片についても同様に測定した。
【０２１５】
未曝露および曝露後の試験片のｂ値から、ｂ値の変化（Δｂ）を算出した。算出したΔｂから、着色率を以下のように定義した。
着色率（％）＝（各試験片のΔｂ）／（コントロールのΔｂ）
その結果を表１〜表４に示す。
【０２１６】
【表１】
2014019655.tif 000002
【０２１７】
【表２】
2014019655.tif 000003
【０２１８】
【表３】
2014019655.tif 000004
【０２１９】
【表４】
2014019655.tif 000005
【産業上の利用可能性】
【０２２０】
抗生物活性粒子は、各種の工業製品、例えば、屋内外の塗料、ゴム、繊維、樹脂、プラスチック、接着剤、目地剤、シーリング剤、建材、コーキング剤、土壌処理剤、木材、製紙工程における白水、顔料、印刷版用処理液、冷却用水、インキ、切削油、化粧用品、不織布、紡糸油、皮革などに適用（あるいは配合）することができる。